ШИХТА ДЛЯ ПОЛУЧЕНИЯ СТЕКЛА
CHARGE FOR GLASS PRODUCTION

Изобретение относится к области технологии силикатов и касается производства стекла, которое может быть использовало для изготовления стеклоплитки.
Известна шихта для получения стекла, включающая, мас.%: сода 5,0-7,0; кварцевый песок 40,0-42,0; пегматит 38,0-42,0; поташ 10,0-14,0; окрашивающая добавка 0,8-1,2 [1].
Задачей изобретения является повышение водостойкости стекла без повышения температуры его варки.
Технический результат достигается тем, что шихта для получения стекла, включающая соду, кварцевый песок, пегматит, окрашивающую добавку, дополнительно содержит криолит, а в качестве окрашивающей добавки - оксид кобальта, при следующем соотношении компонентов, мас.%: сода 8,0-10,0; кварцевый песок 47,0-52,0; пегматит 34,0-36,0; криолит 3,0-5,0; оксид кобальта 2,0-3,0.
В таблице приведены составы шихты для получения стекла.
Таблица
Компонент
Состав, мас.%
1
2
Сода
8,0
10,0
Кварцевый песок
52,0
47,0
Пегматит
34,0
36,0
Криолит
3,0
5,0
Оксид кобальта
3,0
2,0
Водостойкость, гидролитический класс
II
II
Температура варки стекла, °C
1400-1430
1400-1430
Стекло может быть получено в стекловаренных печах любой конструкции.
Источники информации
1. RU 2010100247 A, 2011.